(57)【特許請求の範囲】
【請求項１】
第１および第２の主面を有する支持体であって：
第１のバイアス角を有する第１の布帛と；
前記第１の布帛に積層されるとともに、２０°〜１６０°だけ前記第１のバイアス角と異なる第２のバイアス角を有する第２の布帛と
を含む支持体と；
前記第１の主面の上にある第１の押し出されたフルオロポリマーフィルムと；
前記第１の押し出されたフルオロポリマーフィルムの上にある第２の鋳造またはスカイビングされたフルオロポリマーフィルム
を含むグリル調理用ベルト。
【請求項２】
前記支持体が、前記第１および第２のバイアス角と異なる第３のバイアス角を有する第３の布帛を含む、請求項１に記載のグリル調理用ベルト。
【請求項３】
前記第１のフルオロポリマーフィルムが押し出しフィルムを含む、請求項１に記載のグリル調理用ベルト。
【請求項４】
前記第１の布帛が、フルオロポリマー集束剤とともにガラス繊維からなる織物を含む、請求項１に記載のグリル調理用ベルト。
【請求項５】
前記第１のフルオロポリマー層の前記フルオロポリマーが、ポリテトラフルオロエチレン（ＰＴＦＥ）、ヘキサフルオロプロピレン（ＨＦＰ）、フッ素化エチレンプロピレン（ＦＥＰ）、パーフルオロアルキルビニルエーテル（ＰＦＡ）、またはそれらの組合せである、請求項１に記載のグリル調理用ベルト。
【請求項６】
前記第１のフルオロポリマーフィルムが、約０．２ミル〜約３ミルの範囲のフィルム厚さを有する、請求項１に記載のグリル調理用ベルト。
【請求項７】
少なくとも約３００ＰＬＩの、縦方向における引張強度を有する、請求項１に記載のグリル調理用ベルト。
【請求項８】
少なくとも約２５０ＰＬＩの、横方向における引張強度を有する、請求項１に記載のグリル調理用ベルト。
【請求項９】
少なくとも約４０ポンドの、縦方向におけるトラペゾイド引裂強度を有する、請求項１に記載のグリル調理用ベルト。
【請求項１０】
少なくとも約２５ポンドの、横方向におけるトラペゾイド引裂強度を有する、請求項１に記載のグリル調理用ベルト。
【請求項１１】
第１および第２のローラと；
熱源と；
前記第１および第２のローラの周りに巻きつけられたグリル調理用ベルトであって、前記グリル調理用ベルトが、互いに結合される第１および第２の端部を有し、前記グリル調理用ベルトが：
第１および第２の主面を有する可撓性支持体と；
前記第１の主面の上にある押し出されたフルオロポリマー層と；
前記押し出されたフルオロポリマー層の上にある鋳造またはスカイビングされたフルオロポリマー層とを含むグリル調理用ベルトと
を含むグリル調理用システム。
【請求項１２】
第１および第２の主面ならびに第１および第２の端部を有する第１の可撓性支持体を提供する工程と；
押し出しフィルムを含むとともに、前記第１の主面の上にある第１のフルオロポリマー層を積層する工程と；
鋳造またはスカイビングされたフィルムを含むとともに、前記押し出されたフルオロポリマー層の上にある第２のフルオロポリマー層を積層する工程とを含む、グリル調理用ベルトを形成する方法。
【請求項１３】
前記第１および第２の端部を結合する工程をさらに含む、請求項１２に記載の方法。
【請求項１４】
前記可撓性支持体が第１の織布を含むとともに前記第１の織布に積層される第２の織布を含む、請求項１２に記載の方法。
【請求項１５】
前記第１の織布が第１のバイアス角を有し、前記第２の織布が第２のバイアス角を有し、前記第１および第２のバイアス角の差が、４０°〜１４０°である、請求項１４に記載の方法。
【発明の詳細な説明】
【技術分野】
【０００１】
本開示は、概して、調理用ベルトに関する。
【背景技術】
【０００２】
食品業界では、特に、商業的に予め包装された、調理された食品またはレストラントに関して、事業者は、食品を均一に調理するより高速の方法に目を向けている。さらに、このような事業者は、清浄化作業を含む作業の効率化を試みており、従業員の負傷のリスクの低減を試みている。
【０００３】
一例において、商業的に予め包装された食品または商業的に予め調理された食品は、調理用ベルト上で調理することができる。別の例において、食肉は、下からの熱のみで平面上で調理することができる（すなわち、標準的なコンロの構造）。焦げ付き防止の調理面により、食品の調理面への焦げ付きを防止することができる。焦げ付きの減少は、調理された食品を表面から取り出すのに用いる労力を軽減する。焦げ付きの減少は、後に調理される食品が焦げ付かないように調理面からこすり落とすべき燃え滓も減少させる。しかしながら、焦げ付き防止面の使用の継続および磨耗により、焦げ付き防止特性は損なわれ得る。したがって、焦げ付き防止調理面に対するさらなる改良が求められている。
【発明の概要】
【課題を解決するための手段】
【０００４】
一実施形態において、グリル調理用ベルトは、第１および第２の主面を有する可撓性支持体と、第１の主面の上にある押し出されたフルオロポリマー層と、押し出されたフルオロポリマー層の上にある第２のフルオロポリマー層とを含み得る。第２のフルオロポリマー層は、鋳造されたフルオロポリマー層またはスカイビングされたフルオロポリマー層であり得る。
【０００５】
別の実施形態において、グリル調理用ベルトは、第１および第２の主面を有する支持体と、第１の主面の上にある第１のフルオロポリマーフィルムとを含み得る。支持体は、第１のバイアス角を有する第１の布帛と、第１の布帛に積層されるとともに、２０°〜１６０°だけ第１のバイアス角と異なる第２のバイアス角を有する第２の布帛とを含み得る。
【０００６】
さらなる実施形態において、グリル調理用システムは、第１および第２のローラと、熱源と、第１および第２のローラの周りに巻きつけられたグリル調理用ベルトとを含み得る。グリル調理用ベルトは、互いに結合される第１および第２の端部を有し得る。さらに、グリル調理用ベルトは、第１および第２の主面を有する可撓性支持体と、第１の主面の上にある押し出されたフルオロポリマー層と、押し出されたフルオロポリマー層の上にある第２のフルオロポリマー層とを含み得る。第２のフルオロポリマー層は、鋳造されたフルオロポリマー層またはスカイビングされたフルオロポリマー層であり得る。
【０００７】
さらに別の実施形態において、グリル調理用ベルトを形成する方法は、第１および第２の主面ならびに第１および第２の端部を有する第１の可撓性支持体を提供する工程と、第１の主面の上にある第１のフルオロポリマー層を積層する工程と、押し出されたフルオロポリマー層の上にある第２のフルオロポリマー層を積層する工程とを含み得る。第１のフルオロポリマー層は、押し出しフィルムを含み得る。
【０００８】
なお別の実施形態において、グリル調理用ベルトを形成する方法は、第１および第２の主面ならびに第１および第２の端部を有する可撓性支持体を提供する工程と、第１のフルオロポリマーフィルムを押し出す工程と、第１のフルオロポリマーフィルムの上にある第２のフルオロポリマーフィルムを鋳造する工程と、可撓性支持体の第１の主面に第１のフルオロポリマーフィルムを積層する工程とを含み得る。
【０００９】
本開示は、添付の図面を参照することによって、よりよく理解され、その多くの特徴および利点が、当業者に明らかになり得る。
【図面の簡単な説明】
【００１０】
【図１】例示的なシート材料の断面の図を含む。
【図２】例示的な強化材料の図を含む。
【図３】例示的なシート材料の一部の断面の図を含む。
【図４】例示的な調理用ベルトシステムの図を含む。
【図５】例示的な調理用ベルトシステムの図を含む。
【発明を実施するための形態】
【００１１】
異なる図面中の同じ参照符号の使用は、類似または同一の品目を示す。
【００１２】
グリル調理用または調理用ベルトは、商業的に予め調理され、予め包装された食品の製造に使用されることが多い。調理用ベルトは、食品の調理のための連続プロセスに使用することができ、グリルなどの静止面における生産性を著しく向上する。しかしながら、ベルトの連続移動は、構成要素への応力を生じ、磨耗および最終的にはベルトの交換につながり得る。調理用ベルトは、最大で数百フィートの長さに延在し、このようなベルトの交換は複雑であり、時間がかかり、ひいては著しい生産の遅れを引き起こし得る。
【００１３】
一般に、ベルトは、調理面が食品を離す（ｒｅｌｅａｓｅ）能力が低下されたときに交換される。調理面の不具合の結果として、調理面に割れが形成されることが多い。上層の焦げ付き防止面と同じ剥離特性（ｒｅｌｅａｓｅ  ｐｒｏｐｅｒｔｙ）を有し得ない強化材料などの、調理用ベルトの下層の構成要素が、割れにより露出され得る。さらに、割れは、液体または油脂を閉じ込め、液体または油脂が強化材料の繊維に到達するための経路となり得る。液体または油脂が強化材料に一旦浸透すると、液体または油脂からの滓が、さらなる使用の際に強化材料を磨耗させ、ベルトの機械的特性を低下させ、ベルトの破損の可能性が生じ得る。
【００１４】
本出願人は、特定の場合、集束剤の型に応じて横方向または縦方向のいずれかに沿って延在する傾向がある割れが、横糸と縦糸とが重なる箇所に形成され得ることを発見した。割れは、ローラの周りのベルトの移動などによるせん断応力のために形成され得る。このような割れが広がった場合、油脂および他の液体が線維性支持体に浸み込み、強度および耐応力性が低下した脆いベルトになり得る。
【００１５】
特定の実施形態において、シート材料は、フルオロポリマーなどの低表面エネルギーポリマーを含む。このようなシート材料は、グリルシート、調理用ベルト、フィルム、コーティング、またはそれらの組合せの形態であり得る。一実施形態において、調理用ベルトとして特に適したシート材料は、強化材料と、強化材料の上にあるフルオロポリマーフィルムとを含む。一例において、フルオロポリマーフィルムは、伸張された（ｅｘｐａｎｄｅｄ）フルオロポリマーフィルムなどの押し出されたフルオロポリマーフィルムである。任意選択的に、スカイビングまたは鋳造されたフルオロポリマーフィルムが、押し出されたフルオロポリマーフィルムの上にあるように配置され得る。このような実施形態は、割れが広がるのを防ぎ、機械的特性およびベルト寿命の改善につながり得る。
【００１６】
図１に示される実施形態において、調理用シートなどのシート材料１００は、強化材料１１０と、強化材料１１０の片側または両側で強化材料１１０の上にあるフルオロポリマー層１０４とを含む。上層１０２は、フルオロポリマー層１０４上に配置され、すなわちフルオロポリマー層１０４の上にあることができ、任意選択的に、底層１１４は、フルオロポリマー層１０４の下に配置され、すなわちフルオロポリマー層１０４の下にあり得る。本明細書に記載される際、「〜上に」または「〜の上にある」という用語は、調理面または食品などの、加熱される品目に接触することを意図された面に比較的近い位置を表すのに用いられる。「〜下に」または「〜の下にある」という用語は、調理面から比較的離れた位置を表す。
【００１７】
図示されるように、上層１０２は調理面１０８となる。上層１０２がない場合、フルオロポリマー層１０４が調理面１０８となり得る。さらに、底層１１４は、支持体またはローラに接触する接触面１１２となる。底層１１４がない場合、フルオロポリマー層１０４が接触面１１２となり得る。
【００１８】
任意選択的に、中間層１１６が、フルオロポリマー層１０４と上層１０２との間に配置され得、中間層１１８が、フルオロポリマー層１０４と底層１１４との間に配置され得る。特定の実施形態において、シート材料１００は、中間層１１８および底層１１４を含まないことがあり、片面の積層体の形態である。
【００１９】
一例において、シート材料１００は、閉ループ調理用ベルトなどの調理用ベルトである。調理用ベルトは、少なくとも３メートル、少なくとも１０メートル、あるいは少なくとも３０メートルなどの、少なくとも１ｍの長さ（最も長い直交寸法）を有し得る。さらに、調理用ベルトは、少なくとも３０あるいは少なくとも１００などの、少なくとも１０の幅（２番目に長い直交寸法）に対する長さの比率として定義されるアスペクト比を有し得る。
【００２０】
強化材料１１０は、織物または不織物繊維強化材などの繊維強化材を含み得る。例えば、繊維強化材は、織布またはランダムに配向された繊維ストランドの交絡（ｉｎｔｅｒｍｅｓｈｉｎｇ）であり得る。例示的一実施形態において、布帛は織物ガラス布である。別の例示的実施形態において、布帛は編物である。他の実施形態において、強化材は、特に、セラミック、プラスチック、または金属材料のメッシュあるいは複合材料のシートを含み得る。あるいは、強化材料１１０は、基材、典型的にシートの形態をとり得る。実施形態は、熱可塑性ポリイミド、ポリエーテル−エーテルケトン、ポリアリールケトン、ポリフェニレンスルフィド、およびポリエーテルイミドなどの高融点熱可塑性プラスチック；熱硬化性プラスチック、特に、ポリイミドなどの高温で使用可能な熱硬化性樹脂；上記の熱可塑性プラスチックまたはガラス繊維、黒鉛、およびポリアラミドなどの同様の熱的に安定な樹脂および熱的に安定な強化材をベースとする被覆または積層された織物；プラスチックで被覆された金属箔；および金属化されたまたは金属箔で積層されたプラスチックフィルムで形成される支持体を使用し得る。さらに、例示的実施形態は、Ｋｅｖｌａｒ（登録商標）またはＮｏｍｅｘ（登録商標）などのアラミド、フッ素化ポリマー、ガラス繊維、黒鉛、ポリイミド、ポリフェニレンスルフィド、ポリケトン、ポリエステル、またはそれらの組合せから選択される繊維で形成される織物および不織物材料を含む。特に、繊維強化材は、熱によって清浄化または前処理されたガラス繊維強化材を含む。あるいは、繊維強化材は、被覆されたガラス繊維強化材であり得る。特定の例において、ガラス繊維における繊維のそれぞれは、高分子コーティングで個別に集束（ｓｉｚｅ）され得る。
【００２１】
一例において、強化材料１１０は布帛を含む。布帛は複数の糸１０６を含む。一例において、糸１０６は、布帛を形成するために織り合わされる。糸１０６は、均一に分配されているように図１に示されているが、糸１０６は、互いに束になっていてもよい。
【００２２】
特定の例において、糸１０６の各フィラメントは、糸１０６または布帛に組み込む前に前処理され得る。例えば、各フィラメントは、サイズコートで被覆され得る。特定の例において、サイズコートは、シランあるいはパーフルオロポリマーなどのフルオロポリマーとの結合を改善する他の疎水性または疎油性の化学薬品を含む。
【００２３】
布帛は、１．０オンス／平方ヤード〜１２オンス／平方ヤードの重量、あるいは１．５オンス／平方ヤード〜１０オンス／平方ヤードの重量などの、０．７オンス／平方ヤード〜１５オンス／平方ヤードの範囲の重量を有し得る。布帛は、縦方向または横方向に、インチ当たり３０〜７０本の糸あるいはインチ当たり４０〜６５本の糸などの、インチ当たり２０〜８０本の糸の範囲の糸を有し得る。さらに、布帛は、２．０ミル〜１２．０ミルの範囲、または特に、３．０ミル〜１０．０ミルの範囲などの、１．０ミル〜１５．０ミルの範囲の厚さを有し得る。
【００２４】
特定の実施形態において、強化材料は、複数の布帛層を含み得る。図２は、布帛層２０２、布帛層２０４、および布帛層２１４などの１つ以上の布帛層を含む強化材料２００の図を提供する。布帛層２０２は、縦糸２０６および横糸２０８を含み得る。縦糸２０６は、ベルトの移動方向にほぼ平行に配向され得る。移動方向は、作業中にベルトが移動する方向であり得、ベルトの長さにほぼ平行であり得る。横糸２０８は、縦糸２０６にほぼ垂直におよび移動方向にほぼ垂直に配向され得る。
【００２５】
その代わりにまたはそれに加えて、強化材料２００は、垂直から傾斜した横糸を含む布帛の１つ以上のシートを含み得る。例えば、布帛層２０４は、縦糸２１０および横糸２１２を含み得る。布帛層２０４は、横糸２１２が、縦糸に垂直でないように傾斜され得る。例えば、横糸２１２は、約１５°〜約４５°の角度などの、縦糸２１０によって示される縦方向に対して約１０°〜約７０°の角度で配向され得る。布帛層２０４は、左側に傾斜され得るか（縦糸と横糸との間に形成される最小の角度）は、縦方向に対して左側にある）または右側に傾斜され得る（最小の角度は、縦方向に対して右側にある）。一例において、布帛層２１４は、傾斜した横糸を含み得る。特に、布帛層２１４は、布帛層２０４の横糸と反対に傾斜した横糸を含み得る。例えば、布帛層２０４は、左側に傾斜され得、布帛層２１４は、右側に傾斜され得るか、あるいはその逆もあり得る。
【００２６】
一例において、異なる横糸配向を有する２つ以上の布帛層が、強化層を形成するために連結され得る。例えば、布帛層２０２および２０４は、例えば、接着剤を用いてまたは用いずに積層することによって、あるいは自己結合プロセスによって、互いに結合され得る。一例において、各布帛層は、フルオロポリマーコーティングで被覆され得る。特に、２つ以上の層が、フルオロポリマーまたは溶融接着剤フルオロポリマーの中間コーティングなどの中間フルオロポリマー層と結合され得る。別の例において、層は、フルオロポリマーで予め集束（ｐｒｅ−ｓｉｚｅ）され、互いに熱積層され得る。さらなる例において、シラン接着剤などの接着剤が、層を互いに結合するために塗布され得る。さらなる例において、ガラス繊維層などの繊維層が、荷電ガス（ｃｈａｒｇｅｄ  ｇａｓ）の存在下で自己結合され得る。
【００２７】
特定の実施形態において、強化材料２００は、さらなる布帛層を含み得る。さらなる布帛層は、布帛層２０４と反対方向に傾斜され得る。例えば、布帛層２０４は、左側に傾斜され得、さらなる布帛層は、右側に傾斜され得る。特定の例において、布帛層２０４は、１０°〜７０°の範囲などの９０°未満の、縦方向に対して布帛の左側に縦糸と横糸との間に形成される角度として定義されるバイアス角を有し得、布帛層２１４は、１００°〜１６０°の範囲などの９０°を超えるバイアス角を有し得る。例えば、布帛層２０４は、３０°〜４５°の範囲などの１５°〜６０°の範囲のバイアス角を有し得、布帛層２１４は、１２０°〜１３５°の範囲などの１０５°〜１５０°の範囲のバイアス角を有し得る。２つの布帛２０４および２１４の間のバイアス角の差は、６０°〜９０°の範囲などの、４０°〜１４０°の範囲などの２０°〜１６０°の範囲であり得る。このような実施形態において、強化材料２００は、布帛層２０２を含むことがあり、または布帛層２０２を含まないことがある。
【００２８】
図１に戻ると、強化材料１１０は、フルオロポリマー層１０４中に組み込まれる。あるいは、フルオロポリマー層１０４は、強化材料１１０の両側に配置され得る。特に、フルオロポリマー層１０４は、調理面１１２の近くに存在し得る。
【００２９】
一実施形態において、フルオロポリマー層１０４はフルオロポリマーを含む。例示的なフルオロポリマーが、テトラフルオロエチレン、ヘキサフルオロプロピレン、クロロトリフルオロエチレン、トリフルオロエチレン、フッ化ビニリデン、フッ化ビニル、パーフルオロプロピルビニルエーテル、パーフルオロメチルビニルエーテル、またはそれらの任意の組合せなどの、ホモポリマー、コポリマー、ターポリマー、またはモノマーから形成されるポリマーブレンドで形成され得る。例示的なフルオロポリマーとしては、ポリテトラフルオロエチレン（ＰＴＦＥ）、フッ素化エチレンプロピレンコポリマー（ＦＥＰ）、テトラフルオロエチレンとパーフルオロプロピルビニルエーテルとのコポリマー（パーフルオロアルコキシまたはＰＦＡ）、テトラフルオロエチレンとパーフルオロメチルビニルエーテルとのコポリマー（ＭＦＡ）、エチレンとテトラフルオロエチレンとのコポリマー（ＥＴＦＥ）、エチレンとクロロトリフルオロエチレンとのコポリマー（ＥＣＴＦＥ）、ポリクロロトリフルオロエチレン（ＰＣＴＦＥ）、ポリフッ化ビニリデン（ＰＶＤＦ）、テトラフルオロエチレン、ヘキサフルオロプロピレン、およびフッ化ビニリデン（ＴＨＶ）を含むターポリマー、あるいはそれらの任意のブレンドまたは任意の合金が挙げられる。一例において、フルオロポリマーとしては、ポリテトラフルオロエチレン（ＰＴＦＥ）、フッ素化エチレンプロピレン（ＦＥＰ）、パーフルオロアルコキシ（ＰＦＡ）、ポリフッ化ビニリデン（ＰＶＤＦ）、またはそれらの任意の組合せが挙げられる。特に、フルオロポリマーとしては、ポリテトラフルオロエチレン（ＰＴＦＥ）、フッ素化エチレンプロピレン（ＦＥＰ）、パーフルオロアルコキシ（ＰＦＡ）、またはそれらの任意の組合せが挙げられる。さらなる実施形態において、フルオロポリマーは、ＰＴＦＥまたはＦＥＰなどのパーフルオロポリマーであり得る。
【００３０】
特定の例において、フルオロポリマーとしては、パーフルオロポリマーが挙げられる。例えば、パーフルオロポリマーとしては、ポリテトラフルオロエチレン（ＰＴＦＥ）、フッ素化エチレンプロピレン（ＦＥＰ）、パーフルオロアルコキシ（ＰＦＡ）、あるいはそれらの任意のブレンドまたはコポリマーが挙げられる。特定の例において、フルオロポリマー層１０４は、ポリテトラフルオロエチレン（ＰＴＦＥ）を含む。
【００３１】
上層１０２が、フルオロポリマー層１０４の上に形成され得、すなわちフルオロポリマー層１０４の上にあり得る。一例において、上層１０２は、パーフルオロポリマーなどのフルオロポリマーを含む。例えば、上層１０２は、ＰＴＦＥを含み得る。別の例において、上層１０２は、熱可塑性の加工可能なフルオロポリマーを含む。例えば、上層１０２は、パーフルオロアルコキシ（ＰＦＡ）、フッ素化エチレンプロピレン（ＦＥＰ）、あるいはそれらのブレンドまたはコポリマーを含み得る。
【００３２】
さらなる例において、上層１０２は、パーフルオロポリマーと第２のポリマーとのブレンドを含み得る。一例において、第２のポリマーとしては、シリコーンが挙げられる。シリコーンポリマーとしては、ポリシロキサンが挙げられる。例えば、シリコーンポリマーとしては、ポリアルキルシロキサン、フェニルシリコーン、フルオロシリコーン、またはそれらの任意の組合せが挙げられる。一例において、ポリアルキシロキサン（ｐｏｌｙａｌｋｙｓｉｌｏｘａｎｅ）としては、ポリジメチルシロキサン、ポリジプロピルシロキサン、ポリメチルプロピルシロキサン、またはそれらの任意の組合せが挙げられる。特に、シリコーンポリマーは、予備硬化シリコーンポリマーの水性分散体から得られる。一例において、シリコーンポリマーは、水性分散体から得られ、予備硬化シリコーンを含み得る。特に、シリコーンポリマーは、末端基または架橋剤などの添加剤を含む予備硬化シリコーンの水性分散体から得られる。例えば、シリコーンポリマーは、Ｗａｃｋｅｒ  ＣＴ２７Ｅシリコーンゴム分散体など、Ｗａｃｋｅｒ−Ｃｈｅｍｉｅ  ＧｍｂＨ（Ｍｕｎｃｈｅｎ，Ｇｅｒｍａｎｙ）から入手可能な、またはＤＣ２−１２６６シリコーンゴムなど、Ｄｏｗ  Ｃｏｒｎｉｎｇから入手可能なシリコーンポリマー分散体から選択され得る。特に、シリコーンは、食品と接触してまたは医療用途に使用され得るように配合され、本明細書において「少なくとも食品グレード」と称される。さらに、シート材料は、米国食品医薬品局（ｔｈｅ  Ｕｎｉｔｅｄ  Ｓｔａｔｅｓ  ｏｆ  Ａｍｅｒｉｃａ  Ｆｏｏｄ  ａｎｄ  Ｄｒｕｇ  Ａｄｍｉｎｉｓｔｒａｔｉｏｎ）によって許可されるように、少なくとも食品グレードであり得、食品と接触して使用され得る材料で形成され得る。
【００３３】
ブレンドは、ブレンドの固体の総重量を基準にして、０重量％〜４０重量％の範囲などの０重量％〜８０重量％の範囲の量でシリコーンポリマーを含み得る。例えば、ブレンドは、５重量％〜３０重量％の範囲、１０重量％〜３０重量％の範囲、あるいは１５重量％〜２０重量％の範囲などの、２重量％〜３０重量％の範囲の量でシリコーンポリマーを含み得る。さらに、ブレンドは、７５重量％〜９０重量％の範囲、あるいは８０重量％〜８５重量％の範囲などの６０重量％〜１００重量％の範囲の量で、パーフルオロポリマーなどのフルオロポリマーを含み得る。
【００３４】
フルオロポリマー層は、押し出されたフルオロポリマー、鋳造されたフルオロポリマー、またはスカイビングされたフルオロポリマーで形成され得る。押し出されたフルオロポリマーは、ペースト押し出しされ得、一軸延伸または二軸延伸などで、延伸され得る。少なくとも４：１の比率などの少なくとも３：１の比率で延伸される延伸フィルムは、本明細書において「伸張された」と称される。例えば、押し出されたフルオロポリマーは、伸張されたＰＴＦＥ層であり得る。フルオロポリマー層は、強化材料１１０上に直接形成され得るかまたは別個の層として形成され、構造に積層され得る。
【００３５】
特定の例において、フルオロポリマー層は押し出しフィルムを含み、上層は、鋳造フィルムまたはスカイビングフィルムを含む。押し出しフィルムは、二軸伸張された層などの伸張されたフィルムであり得る。例えば、押し出しフィルムは、被覆された強化材料に積層され得る。フルオロポリマーのコーティングが、押し出されたフルオロポリマーフィルム上に鋳造されて、上層が形成され得る。あるいは、別個の鋳造フィルムが、押し出されたフルオロポリマー層上に積層され得る。特定の例において、層のそれぞれが、ＰＴＦＥなどのパーフルオロポリマーで形成され得る。
【００３６】
例えば、図３は、押し出されたフルオロポリマーフィルム３０２と、押し出されたフルオロポリマーフィルム３０２の上にある鋳造またはスカイビングされたフルオロポリマーフィルム３０４とを含む、調理用ベルトなどのシート材料の部分３００の断面図を示す。部分３００は、フルオロポリマーで被覆された布帛などの被覆された強化材料に積層され得る。押し出されたフルオロポリマーフィルム３０２は、一軸または二軸のいずれかで伸張または延伸され得る。押し出されたフルオロポリマーフィルム３０２は、縦方向におけるフルオロポリマー分子３０６の高度な整列を示し得る。二軸延伸される場合、フルオロポリマー分子３０６は、実質的に２つの方向に整列され得る。フルオロポリマー分子３０６の整列は、整列の方向におけるフィルムの強度を高め得る。しかしながら、押し出されたフルオロポリマーフィルム３０２は、特に伸張される場合、高い透過性を有し得、非縦方向において弱くなり得る。鋳造またはスカイビングされたフルオロポリマーフィルム３０４中のフルオロポリマー分子３０８は、ランダムに配向され得る。特定の例において、フルオロポリマーフィルム３０４は、低い透過性を有し得る。得られる材料は、割れの形成および広がりの減少を示し、ベルトの寿命を延長し得る。
【００３７】
さらなる実施形態において、部分３００は、さらなる層を含み得る。例えば、部分３００は、他の押し出されたフルオロポリマーフィルム３０２の整列方向に対して所定の角度で整列するように適用された押し出されたフルオロポリマーフィルムを含み得る。例えば、２つの押し出されたフルオロポリマーフィルムの整列方向の間の角度は、約３０°〜約６０°などの約１５°〜約７５°であり得る。
【００３８】
一例において、押し出されたフルオロポリマーフィルム３０２は、約０．２ミル〜約３ミルの範囲の厚さを有し得る。例えば、フルオロポリマーフィルム３０２の厚さは、０．５ミル〜２ミルの範囲であり得る。
【００３９】
図１に戻ると、底層１１４は、フルオロポリマー層１０４の下に形成され得、すなわちフルオロポリマー層１０４の下にあり得る。一例において、底層１１４は、ＰＴＦＥなどのパーフルオロポリマーなどのフルオロポリマーを含む。特定の例において、底層１１４は、熱可塑性の加工可能なフルオロポリマーを含む。例えば、底層１１４は、パーフルオロアルコキシ（ＰＦＡ）、フッ素化エチレンプロピレン（ＦＥＰ）、またはそれらの組合せを含み得る。
【００４０】
一例において、底層１１４および上層１０２は、強化層１１０の両側の対称層となる。あるいは、底層１１４および上層１０２は、強化層１１０に関して非対称層となる。さらなる例において、シート材料１００は、上層１０２および底層１１４の一方または他方、あるいはその両方を含み得る。
【００４１】
中間層１１６が、フルオロポリマー層１０４の上にあるように形成され得、中間層１１８が、フルオロポリマー層１０４の下にあるように形成され得る。一例において、中間層１１６または１１８は、フルオロポリマーで形成され得る。このフルオロポリマーは、フルオロポリマー層１０４のフルオロポリマーと異なり得る。一例において、中間層１１６または１１８のフルオロポリマーは、溶融可能なフルオロポリマーであり得る。
【００４２】
図示されないが、さらなる層が、フルオロポリマー層１０４と強化材との間、上層１０２の上、または底層１１４の下に含まれ得る。例えば、強化層１１０は、フルオロポリマーなどのポリマーで被覆される糸を含み得る。別の例において、さらなる被覆層が、フルオロポリマー層１０４と強化材との間または上層１０２の上に配置され得る。
【００４３】
さらなる代替例において、シート材料１００は、強化材料１１０の下にある層およびコーティングを含まないことがあり、例えば、底層１１４を含まないことがある。このような例において、シート材料１００は、布帛の集束剤（ｓｉｚｉｎｇ）を除いて、強化層１１０の片側のみに層を含む片側積層体であり得る。特に、片側積層体の実施形態が、強化材料１１０との望ましい積層強度を示すことが発見された。
【００４４】
シート材料１００は、望ましい特徴を示し得る。特に、シート材料１００は、少なくとも５ミルなどの少なくとも２．５ミルの厚さを有する。例えば、シート材料１００は、７．５ミル〜１６ミルの範囲などの５ミル〜２０ミルの範囲の厚さを有し得る。
【００４５】
さらに、シート材料１００は、望ましい機械的特性を示す。例えば、シート材料１００は、縦方向および横方向の両方において望ましい引張強度を有し得る。さらに、シート材料１００は、望ましいトラペゾイド引裂強度（ｔｒａｐｅｚｏｉｄａｌ  ｔｅａｒ  ｓｔｒｅｎｇｔｈ）を有し得る。さらに、シート材料１００は、損傷（ｄｉｓｔｒｅｓｓ）後に、望ましい機械的特性を保持し得る。例えば、シート材料１００は、望ましい耐折引張強度（ｃｒｅａｓｅ  ｔｅｎｓｉｌｅ  ｓｔｒｅｎｇｔｈ）およびトラペゾイド耐折引裂強度（ｃｒｅａｓｅ  ｔｒａｐｅｚｏｉｄａｌ  ｔｅａｒ  ｓｔｒｅｎｇｔｈ）を示し得る。さらに、シート材料１００は、望ましいＭＩＴ曲げ性能を示し得る。
【００４６】
特定の実施形態において、引張強度は、ＡＳＴＭ  Ｄ９０２を用いて測定され得る。シート材料１００は、少なくとも５０ポンドなどの少なくとも３０ポンドの、（長さにほぼ平行な）縦方向における引張強度を有し得る。具体的には、特に、ベルトの文脈において、シート材料は、少なくとも３７５ＰＬＩ、あるいは少なくとも４５０ＰＬＩなどの、少なくとも３００ポンド毎リニアインチ（ＰＬＩ）の、縦方向における引張強度を有し得る。さらなる例において、（幅にほぼ平行な）縦方向または横方向における引張強度は、少なくとも６５ポンド、あるいは少なくとも８０ポンドなどの、少なくとも４５ポンドであり得る。具体的には、特に、ベルトの文脈において、ベルト材料は、少なくとも２７５ＰＬＩ、あるいは少なくとも３００ＰＬＩなどの、少なくとも２５０ＰＬＩの、横方向における引張強度を有し得る。
【００４７】
シート材料１００は、ＡＳＴＭ  Ｄ４９６９によって修正した、ＡＳＴＭ  Ｄ７５１に準拠して測定した際に望ましいトラペゾイド引裂強度を有し得る。例えば、縦方向におけるシート材料１００のトラペゾイド引裂強度は、少なくとも４．０ポンドなどの少なくとも３．５ポンドであり得る。特に、ベルトの文脈において、ベルト材料は、少なくとも４０ポンド、少なくとも６０ポンド、あるいは少なくとも８０ポンドなどの、少なくとも２５ポンドの、縦方向における望ましいトラペゾイド引裂強度を有し得る。別の例において、シート材料１００は、少なくとも２５ポンド、少なくとも４０ポンド、あるいは少なくとも６０ポンドなどの、少なくとも１５ポンドの、横方向におけるトラペゾイド引裂強度を有し得る。
【００４８】
さらに、シート材料１００は、折り目付けなどの損傷後に、望ましい引張強度およびトラペゾイド引裂強度を示し得る。特に、引張強度およびトラペゾイド引裂強度は、折り目に対して平行にかけられる１０ポンドのローラで１回折り目を付けた後に測定され得る。１０ポンドのローラで折り目を付けた後の材料の引張強度は、耐折引張強度として表され、折り目を付けた後のトラペゾイド引裂強度は、トラペゾイド耐折引裂強度として表される。特に、シート材料１００は、少なくとも１５ポンド、あるいは少なくとも１７ポンドなどの、少なくとも１０ポンドの、縦方向における耐折引張強度を有し得る。さらに、シート材料１００は、少なくとも１．０ポンドなどの少なくとも０．５ポンドのトラペゾイド耐折引裂強度を示し得る。
【００４９】
損傷下におけるシート材料１００の耐久性は、ＭＩＴ曲げ性能によっても特徴付けられ得る。例えば、シート材料１００は、少なくとも１５，０００、少なくとも２０，０００、あるいは少なくとも２５，０００などの、少なくとも１０，０００のＭＩＴ曲げ性能を有し得る。ＭＩＴ曲げ性能は、ＡＳＴＭ  Ｄ２１７６−６３Ｊの耐折試験に準拠して、１／２インチ幅の試験片において２ポンドで繰り返すことによって測定される。
【００５０】
さらなる例において、シート材料１００は、低い透過性を示す。特に、シート材料１００は、非多孔質であるか、あるいは押し出されたフルオロポリマーフィルムまたはパーフルオロポリマー／シリコーンブレンドを含む層などの多孔質であり得る層は、実質的に相互に結合されていないかまたは該当する層に限局された孔を含む。例えば、シート材料１００は、ＡＳＴＭ  Ｄ７３７に準拠して測定した際に、測定装置の感度の範囲内で約０立方インチ／分の透過性を有するなど、０．００１立方インチ／分以下の透過性を有し得る。したがって、シート材料１００は不透過性であり得る。特定の例において、強化層およびフルオロポリマーを含む層を含むシート材料１００は、０．００１立方インチ／分以下の透過性を有する。
【００５１】
さらに、シート材料１００は、調理性能について試験したときによく機能する。特に、シート材料１００は、油脂の吸い上げ（ｗｉｃｋｉｎｇ）および油脂の炭化に耐性がある。一例において、吸い上げは、１６時間より長時間、典型的に１週間、４００°Ｆで、高温の油脂にシートを曝すことによって試験される。油脂が布帛または調理用シートに吸い上げられたとき、油脂は、布帛を炭化し、弱化させる傾向がある。さらに、油脂は、布帛および個々のフィラメントの両方を変色する傾向がある。上述したシート材料１００の実施形態は、油脂の吸い上げをほとんどまたは全く示さず、油脂の炭化をほとんどまたは全く示さず、フィラメントまたは布帛の変色をほとんどまたは全く示さない。したがって、シート材料１００の実施形態は、吸い上げの評価について合格評価（ｐａｓｓ  ｒａｔｉｎｇ）を受ける。
【００５２】
さらなる実施形態において、シート材料は調理用ベルトを形成する。図４に示されるように、システム４００が、ベルト４０２および熱源４０６を含む。ベルト４０２は、強化材料の上にあるフルオロポリマー層とともに、強化材料などの可撓性支持体を含む。調理用ベルトの外面は、伸張されたフルオロポリマーフィルムの上にある鋳造またはスカイビングされたフルオロポリマーフィルムを含み得る。制御ユニット４１０を用いて、熱源４０６によって与えられる熱の量に影響を与えることができる。特定の例において、ベルト材料１００は、１４ミル以下、あるいは８ミル以下などの、２０ミル以下の厚さを有する。
【００５３】
特定の実施形態に示されるように、ベルト４０２は、閉ループベルトとなる。閉ループベルトは、ローラ４０４の周りに巻き付けられる。典型的に、ベルト４０２は、ローラ４０４の周りの経由（ｒｏｕｔｉｎｇ）およびローラ４０４の周りの連続的な回転運動を可能にするように可撓性である。可撓性支持体は、ベルト４０２の一部またはベルト４０２のほぼ全体を構成し得る。ベルト４０２は、留めひも（ｌａｃｉｎｇ）または留め具（ｃｌａｓｐ）機構４０８などの他の部分を含み得る。代替的な実施形態において、ベルトの端部は、溶融結合（ｍｅｌｔ  ｆｕｓｉｎｇ）などによって、留めひもまたは留め具機構なしで互いに結合され得る。
【００５４】
さらに、ベルト４０２は、上述した望ましい機械的特性を示す。例えば、ベルト４０２は、縦方向および横方向の両方において望ましい引張強度を有し得る。さらに、ベルト４０２は、望ましいトラペゾイド引裂強度を有し得る。さらに、ベルト４０２は、損傷後に、望ましい機械的特性を保持し得る。例えば、ベルト４０２は、望ましい耐折引張強度およびトラペゾイド耐折引裂強度を示し得る。さらに、ベルト４０２は、望ましいＭＩＴ曲げ性能を示し得る。
【００５５】
さらなる例において、シート材料は、図５に示されるシステム５００などの２つのベルトシステムに使用され得る。例えば、シート材料は、ベルト５０２またはベルト５０８を形成するのに使用され得る。少なくともベルト５０２および任意選択的に、ベルト５０８の外面は、伸張されたフルオロポリマーフィルムの上にある鋳造またはスカイビングされたフルオロポリマーフィルムを含み得る。各ベルト（５０２または５０８）は、それぞれの熱源（５０６または５１０）によって加熱され得る。特定の例において、食品５１２は、ベルト（５０２または５０８）の間に配置され、調理され得る。一般に、ベルト（５０２または５０８）は、食品５１２におけるせん断を避けるために同じ速度で移動する。熱源（５０６または５１０）の性質および配置に応じて、食品５１２は、両側を同時に調理され得る。
【００５６】
シート材料は、分配される（ｄｉｓｐｅｎｓｅｄ）布帛に直接層を適用することによって、または布帛にフィルムを積層することによって、またはそれらの組合せによって形成され得る。例えば、伸張されたＰＴＦＥフィルムは、布帛の側部に積層され得る。スカイビングまたは鋳造によって形成されるフィルムは、伸張されたＰＴＦＥフィルム上に適用され、伸張されたＰＴＦＥフィルムに積層され得る。あるいは、層が、伸張されたＰＴＦＥフィルムを布帛に適用した後または伸張されたＰＴＦＥフィルムを布帛に適用する前のいずれかに、伸張されたＰＴＦＥフィルムに直接、鋳造され、または浸漬コーティングされ得る。
【００５７】
特に、本方法は、布帛などの強化材料を分配する工程と、強化材料の１つの側に伸張されたＰＴＦＥフィルムを適用する工程とを含み得る。鋳造されたＰＴＦＥフィルムまたはスカイビングされたＰＴＦＥフィルムが、伸張されたＰＴＦＥフィルム上に積層され得る。任意選択的に、本方法は、強化材料の１つの側において行われる。あるいは、本方法は、繰り返すことができ、または強化材料の第２の側に同時に行うことができる。
【００５８】
別の実施形態において、シート材料は、布帛を分配する工程を含む方法によって形成され得る。一例において、布帛は、個々に集束剤で被覆（ｓｉｚｅ  ｃｏａｔ）されたフィラメントを含むガラス繊維布である。この布帛は、パーフルオロポリマーなどのフルオロポリマーを含む分散体に浸漬コーティングされ得る。過剰な分散体が、布帛から計量され得、フルオロポリマー分散体は、加熱されて、溶媒および界面活性剤を揮発させ、フルオロポリマーを固化することができる。被覆プロセスは、少なくとも２回、少なくとも３回、あるいは少なくとも４回など、１回以上行うことができる。フルオロポリマーフィルムが、被覆された布帛に積層され得、または層が、被覆された布帛の１つ以上の面に押し出されるかまたは鋳造され得る。
【００５９】
特定の例において、シート材料は、担体ウェブまたは強化材料（例えば、布帛）を、フルオロポリマーなどの低表面エネルギーの低摩擦係数材料で被覆するプロセスによって形成される。担体ウェブまたは強化材料は、ロールから与えられ、液体媒体中に分散されたフッ素化ポリマー粒子を含む懸濁液で少なくとも１つの側が被覆される。特定の一実施形態において、懸濁液は、界面活性剤が加えられたフルオロポリマー水性分散体を含む。あるいは、懸濁液は、界面活性剤を含まないことがある。
【００６０】
ブレードまたは計量ロッドが、担体ウェブから過剰の懸濁液を除去するように配置される。その際、懸濁液は乾燥され、焼結されて、担体ウェブ上に層が形成される。特定の実施形態において、被覆された懸濁液が、約１５０°Ｆ〜約３００°Ｆの範囲の温度で乾燥され、約５５０°Ｆ〜約７２０°Ｆの範囲の温度で焼結される。任意選択的に、界面活性剤が、約５００°Ｆ〜約６００°Ｆの範囲の温度で加熱することによって焼結の前にコーティングから揮発され得る。層の厚さは、被覆プロセスを繰り返すことによって増加され得る。例示的一実施形態において、担体ウェブは、懸濁液で被覆され、懸濁液は乾燥され、焼結の前に、乾燥された懸濁液に第２のコーティングが塗布され得る。
【００６１】
例示的実施形態において、フッ素化ポリマーコーティングの厚さは、ほぼ約０．２〜１２ミルである。例えば、厚さは、約０．５〜３ミルなどの約０．２〜４ミルであり得る。第２の層は、約０．１ミル〜３ミル、あるいは約０．１ミル〜１ミルなどの、約０．１ミル〜約５ミルの厚さを有し得る。
【００６２】
フルオロポリマーの第２の層が、第１の層上に適用され得る。例えば、第２の層は、第２のフルオロポリマーを含み得る。あるいは、第２の層は、第１の層上に層を押し出すことによって適用され得る。別の例において、第２の層が、熱積層などによって、第１の層に積層され得る。
【００６３】
フルオロポリマーの第３の層が、第２の層上に適用され得る。例えば、第３の層は、第３のフルオロポリマーを含み得る。第３の層は、第２の層上に押し出すかまたは鋳造することによって適用され得る。一例において、第３の層は、第１の層に第２の層を積層する前に、第２の層上に押し出されるかまたは鋳造され得る。別の例において、第３の層が、熱積層などによって、第２の層に積層され得る。例えば、第３の層は、第２の層に積層されるスカイビングされた層であり得る。第３の層は、第１の層に第２の層を積層する前、その後、またはほぼ同時に、第２の層に積層され得る。
【００６４】
さらなる実施形態において、調理用フィルムが、強化層の代わりに担体または押し出しフィルムを用いることによって、上述した方法を用いて形成され得る。被覆フィルムが、担体または押し出しフィルム上に形成される。担体への被覆の場合、被覆フィルムは、その後、担体から分離されて、自由形状の被覆フィルムが得られる。自由形状の被覆フィルムは、強化材料または押し出しフィルムに積層され得る。一例において、自由形状の被覆フィルムは、押し出しフィルムに積層され得、組合せが強化材料に積層され得る。別の例において、被覆フィルムで被覆された押し出しフィルムが、強化材料に積層され得る。さらなる例において、押し出しフィルムおよび自由形状の被覆フィルムが、別々に強化材料に積層され得る。上述の方法を用いた後、シート材料の端部を連結して、ベルトの外面が核生成構造を有する閉ループベルトを形成することによって、調理用ベルトが形成され得る。別の実施形態において、調理用シートは、コンベヤベルト上のカバーまたは調理用容器の裏張りとして適用され得る。さらなる例において、核生成構造を有する調理面は、層を噴霧コーティングすることによって適用され得る。
【００６５】
特に、シート材料、調理用フィルム、またはコンベヤベルトは、調理用途に使用するのに適した材料および構造で形成され、米国食品医薬品局（ｔｈｅ  Ｕｎｉｔｅｄ  Ｓｔａｔｅｓ  Ｆｏｏｄ  ｏｆ  Ａｍｅｒｉｃａ  ａｎｄ  Ｄｒｕｇ  Ａｄｍｉｎｉｓｔｒａｔｉｏｎ）によって少なくとも調理用途に認められない材料で形成されない。一例において、コンベヤベルトまたはフィルムは、市販の調理サービスに使用され得る。例えば、コンベヤベルトまたはフィルムは、ベーコン、鶏肉、混合肉製品、またはそれらの任意の組合せを調理するためなど、肉の調理プロセスに使用され得る。別の例において、フィルムが、水を沸騰させるのに使用される容器内に配置され得る。一般に、シート材料、調理用シート、またはフィルムは、飛び散り汚れ防止（ｌｏｗ  ｓｐｌａｔｔｅｒ）特性を有する焦げ付き防止調理面を形成するのに使用され得る。
【００６６】
シート材料の特定の実施形態は、望ましい技術的利点を示す。例えば、シート材料は、割れの形成および広がりに対する耐性を示す。特に、調理用ベルトは、延長された耐久性および耐引裂性を有する。さらに、被覆されたベルトは、折り目付け、油脂の吸い上げ、および炭化に対して耐性があり得る。後述されるように、試験は、望ましい調理性能について、厳しい条件下で耐久性を示した。したがって、調理用ベルトは、食品品質を維持する耐久性フィルムを提供する。
【実施例】
【００６７】
試験方法
耐折試験：耐折引張強度およびトラペゾイド耐折引裂強度が、折り目に対して平行にかけられる１０ポンドのローラで１回、試料に折り目を付けた後に測定され得る。１０ポンドのローラで折り目を付けた後の材料の引張強度は、耐折引張強度として表され、ＡＳＴＭ  Ｄ９０２に準拠して測定され、折り目を付けた後のトラペゾイド引裂強度は、トラペゾイド耐折引裂強度として表され、ＡＳＴＭ  Ｄ４９６９によって修正した、ＡＳＴＭ  Ｄ７５１に準拠して測定される。
【００６８】
実施例１
比較例の試料１は、Ｓｉｌｖｅｒ  １２（Ｓａｉｎｔ  Ｇｏｂａｉｎ  Ｃｏｒｐｏｒａｔｉｏｎから市販されている）である。
【００６９】
比較例の試料２は、Ｓｉｌｖｅｒ  １０（Ｓａｉｎｔ  Ｇｏｂａｉｎ  Ｃｏｒｐｏｒａｔｉｏｎから市販されている）である。
【００７０】
比較例の試料３は、Ｕｌｔｒａ  ３３１０（Ｓａｉｎｔ  Ｇｏｂａｉｎ  Ｃｏｒｐｏｒａｔｉｏｎから市販されている）である。
【００７１】
比較例の試料４は、ＦＧ２１４（Ｓａｉｎｔ  Ｇｏｂａｉｎ  Ｃｏｒｐｏｒａｔｉｏｎから市販されている）である。
【００７２】
ＰＴＦＥの１パスコーティングを１０８０ガラス布に適用することによって、試料１を作製する。さらに、ＰＴＦＥの２パスコーティングを、２１１６ガラス布に適用する。ガラス布を互いに積層し、ＰＴＦＥのさらなる２パスコーティングを適用する。１．２ミルのフルオロポリマーフィルムを、ガラス布の１つの側に積層する。
【００７３】
ＰＴＦＥの１パスコーティングを１０８０ガラス布に適用することによって、試料２を作製する。さらに、ＰＴＦＥの２パスコーティングを、フルオロポリマー集束剤が糸に適用された７６２８ガラス布に適用する。ガラス布を互いに積層し、ＰＴＦＥのさらなる２パスコーティングを適用する。１．２ミルのフルオロポリマーフィルムを、ガラス布の１つの側に積層する。
【００７４】
ＰＴＦＥの１パスコーティングを１０８０ガラス布に適用することによって、試料３を作製する。さらに、ＰＴＦＥの２パスコーティングを、１２８ガラス布に適用する。ガラス布を互いに積層し、ＰＴＦＥのさらなる２パスコーティングを適用する。１．２ミルのフルオロポリマーフィルムを、ガラス布の１つの側に積層する。
【００７５】
ＰＴＦＥの２パスコーティングを、フルオロポリマー集束剤が糸に適用された１０８０ガラス布に適用することによって、試料４を作製する。さらに、ＰＴＦＥの４パスコーティングを、フルオロポリマー集束剤を有する７６２８ガラス布に適用する。ガラス布を互いに積層する。１．２ミルのフルオロポリマーフィルムを、ガラス布の１つの側に積層する。
【００７６】
５パスのＰＴＦＥコーティングを、フルオロポリマー集束剤が糸に適用された７６２８ガラス布に、適用することによって、試料５を作製する。ＰＴＦＥコーティングを、ガラス布の１つの側に偏らせる。１．２ミルのフルオロポリマーフィルムを、被覆されたガラス布のより薄い側に積層する。
【００７７】
７パスのＰＴＦＥコーティングを適用することを除いて、試料５と同様に試料６を作製する。
【００７８】
フルオロポリマーフィルムが０．９ミルの厚さを有することを除いて、試料５と同様に試料７を作製する。
【００７９】
７パスのＰＴＦＥコーティングを、１２８ガラス布に適用することによって、試料８を作製する。ＰＴＦＥコーティングを、ガラス布の１つの側に偏らせる。１．２ミルのフルオロポリマーフィルムを、被覆されたガラス布のより薄い側に積層する。
【００８０】
８パスのＰＴＦＥコーティングを適用することを除いて、試料８と同様に試料９を作製する。
【００８１】
７パスのＰＴＦＥコーティングを１２８ガラス布に適用することによって、試料１０および１１を作製する。ＰＴＦＥコーティングを、ガラス布の１つの側に偏らせる。１．２ミルの鋳造されたフルオロポリマーフィルムと、０．３ミルの押し出されたフルオロポリマーフィルムとが、被覆されたガラス布のより薄い側を積層する。
【００８２】
７パスのＰＴＦＥコーティングを１４１ガラス布に適用することによって、試料１２を作製する。ＰＴＦＥコーティングを、ガラス布の１つの側に偏らせる。１．２ミルのフルオロポリマーフィルムを、被覆されたガラス布のより薄い側に積層する。
【００８３】
表１Ａおよび１Ｂは、試料の性能を示す。
【００８４】
【表１】
0005627769.tif 000002
【００８５】
【表２】
0005627769.tif 000003
【００８６】
全般的な説明または実施例で上述した作業の全てが必要というわけではないこと、所定の作業の一部が不要であり得ること、および上述した作業に加えて１つ以上のさらなる作業が行われ得ることに留意されたい。さらにまた、作業が列挙される順序は、必ずしも作業が行われる順序であるとは限らない。
【００８７】
上記の明細書において、概念を特定の実施形態を参照して説明してきた。しかしながら、当業者は、以下の特許請求の範囲に記載の本発明の範囲から逸脱せずに様々な変更および変形を行うことができることを理解する。したがって、本明細書および図は、限定の意味ではなく例示の意味で考えられるべきであり、全てのこのような変更は、本発明の範囲内に含まれることが意図される。
【００８８】
本明細書において使用される際の用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」またはそれらの任意の他の活用形は、非限定的な包含を含めることが意図される。例えば、特徴の列挙を含むプロセス、方法、物品、または装置は、必ずしもそれらの特徴のみに限定されるわけではなく、明示的に列挙されていないかあるいはこのようなプロセス、方法、物品、または装置に固有の他の特徴を含み得る。さらに、相反する明示的な記載がない限り、「または」は、排他的な「または」ではなく包括的な「または」を指す。例えば、条件ＡまたはＢは、以下のうちの１つによって満たされる：Ａが真であり（または存在する）かつＢが偽である（または存在しない）、Ａが偽であり（または存在しない）かつＢが真である（または存在する）、ＡおよびＢの両方とも真である（または存在する）。
【００８９】
また、単数形（「ａ」または「ａｎ」）の使用が、本明細書に記載の要素および構成要素を説明するのに用いられる。これは、便宜上行われるに過ぎず、本発明の範囲の一般的な意味を与えるものである。この説明は、１つまたは少なくとも１つを含むものと読まれるべきであり、単数形はまた、複数でないことを意味することが明らかでない限り、複数形を含む。
【００９０】
利益、他の利点、および課題に対する解決策を特定の実施形態に関して上述した。しかしながら、利益、利点、課題に対する解決策、ならびに何らかの利益、利点、または解決策を想到させるか、またはそれらをより顕著にする何らかの特徴は、請求項のいずれかまたは全ての重要な特徴、必要な特徴、または本質的な特徴と解釈されるべきではない。
【００９１】
本明細書を読んだ後、当業者には、分かりやすくするために、別個の実施形態の文脈で本明細書に記載される特定の特徴が、単一の実施形態において組み合わせて提供されてもよいことが理解されよう。逆に、簡潔にするために、単一の実施形態の文脈で記載される様々な特徴が、別個に提供されても任意の副次的な組合せで提供されてもよい。さらに、範囲で記載される値への言及は、その範囲内のあらゆる値を含む。
【図１】
0005627769.tif 000004
【図２】
0005627769.tif 000005
【図３】
0005627769.tif 000006
【図４】
0005627769.tif 000007
【図５】
0005627769.tif 000008